КАТАЛИТИЧЕСКИЕ КОМПОЗИЦИИ И ПРОЦЕСС ОКСИХЛОРИРОВАНИЯ

1. Каталитическая композиция для оксихлорирования, включающая каталитически эффективное количество катализатора оксихлорирования и разбавитель, включающий частицы алюмосиликата, в которой средний размер частиц катализатора и разбавителя составляет от около 5 до около 300 мкм.
2. Каталитическая композиция для оксихлорирования по п.1, в которой катализатор оксихлорирования включает материал носителя, имеющий распределенную на нем активную солевую композицию.
3. Каталитическая композиция для оксихлорирования, включающая:
2
(а) каталитически эффективное количество катализатора оксихлорирования, имеющего площадь поверхности более чем 25 м/г, в которой катализатор оксихлорирования включает материал носителя, имеющий распределенную на нем активную солевую композицию; и
2
(b) разбавитель, имеющий площадь поверхности от около 0,1 до около 25 м/г, в которой материал носителя и разбавителя являются различающимися химически, и средний размер частиц катализатора и разбавителя составляет от около 5 до около 300 мкм.
4. Каталитическая композиция для оксихлорирования по п.3, в которой разбавитель представляет собой алюмосиликат.
5. Каталитическая композиция для оксихлорирования по пп.1 и 2 или 3, в которой каталитическая композиция для оксихлорирования включает от около 10 до около 90% по весу катализатора оксихлорирования и от около 90 до около 10% по весу разбавителя.
2
6. Каталитическая композиция для оксихлорирования по п.1, в которой площадь поверхности частиц разбавителя составляет от около 0,1 до около 25 м/г.
2
7. Каталитическая композиция для оксихлорирования по пп.1 и 2 или 3, в которой площадь поверхности частиц разбавителя составляет от около 1 до около 20 м/г.
2
8. Каталитическая композиция для оксихлорирования по пп.1 и 2 или 3, в которой площадь поверхности частиц разбавителя составляет от около 3 до около 16 м/г.
9. Каталитическая композиция для оксихлорирования по п.1 и 2 или 3, в которой средний размер частиц разбавителя составляет от около 25 до около 200% от среднего размера частиц катализатора оксихлорирования.
10. Каталитическая композиция для оксихлорирования по пп.1 и 2 или 3, в которой объемная плотность утрамбованного разбавителя составляет от около 25 до около 200% от объемной плотности утрамбованного катализатора оксихлорирования.
11. Каталитическая композиция для оксихлорирования по пп.1 и 2 или 3, в которой процентная доля истирания разбавителя составляет от около 50 до около 150% от процентной доли истирания катализатора оксихлорирования.
12. Каталитическая композиция для оксихлорирования по пп.1 и 2 или 3, в которой алюмосиликат включает метакаолин, каолин, кальцинированный до достижения его характеристической экзотермы, или их комбинацию.
13. Каталитическая композиция для оксихлорирования по п.12, в которой алюмосиликат представляет собой каолин, кальцинированный до достижения его характеристической экзотермы.
14. Каталитическая композиция для оксихлорирования по п.13, в которой каолин присутствует в форме микросфер.
15. Каталитическая композиция для оксихлорирования по п.2 или 3, в которой активная солевая композиция включает соль меди.
16. Каталитическая композиция для оксихлорирования по п.15, в которой активная солевая композиция включает от около 2 до около 12% по весу меди, от около 0,2 до около 3% по весу щелочного металла, от около 0,1 до около 14% по весу редкоземельного металла и от около 0,05 по весу до около 6% по весу щелочноземельного металла, где все весовые проценты даны в расчете на общий вес катализатора оксихлорирования.
17. Каталитическая композиция для оксихлорирования по п.2 или 3, в которой материал носителя и разбавителя являются химически различающимися.
2
18. Каталитическая композиция для оксихлорирования по п.17, в которой материал носителя представляет собой оксид алюминия, имеющий площадь поверхности более чем 50 м/г.
2
19. Каталитическая композиция для оксихлорирования по п.1, в которой катализатор оксихлорирования имеет площадь поверхности от около 25 до около 300 м/г.
2
20. Каталитическая композиция для оксихлорирования по пп.1 и 2 или 3, в которой катализатор оксихлорирования имеет площадь поверхности от около 50 до около 200 м/г.
2
21. Каталитическая композиция для оксихлорирования по пп.1 и 2 или 3, в которой катализатор оксихлорирования имеет площадь поверхности от около 70 до около 150 м/г.
22. Способ оксихлорирования углеводорода, включающий стадию контактирования реагентов, включающих углеводород, источник хлора и источник кислорода, с каталитической композицией для оксихлорирования по любому из пп.1-21, в условиях способа, с получением хлорированного углеводорода.
23. Способ по п.22, в котором хлорированный углеводород представляет собой 1,2-дихлорэтан.
24. Способ по п.22, в котором углеводород представляет собой этилен.
25. Способ по п.22, в котором источник хлора представляет собой хлороводород.
26. Способ по п.22, в котором источник кислорода представляет собой газообразный кислород, воздух, обогащенный кислородом воздух, газообразный кислород с инертным газом-носителем или их комбинации.
27. Способ по п.22, в котором реагенты представляют собой этилен, хлороводород и источник кислорода, в котором источник кислорода представляет собой газообразный кислород, воздух, обогащенный кислородом воздух, газообразный кислород с инертным газом-носителем или их комбинации.
opt(2)
28. Способ по п.22, в котором процесс проводится при T - оптимальной рабочей температуре процесса.
opt(2)
opt(1)
29. Способ по п.28, в котором T - оптимальная рабочая температура процесса является по меньшей мере примерно на 1°С более высокой, чем T - оптимальная рабочая температура процесса, использующего тот же реактор, те же реагенты, количество загрузки реактора, нормы производительности и катализатор оксихлорирования, но без разбавителя на основе алюмосиликата.
30. Способ по п.22, в котором реакционная температура составляет от около 210 до около 260°С.
opt(2)
opt(1)
31. Способ оксихлорирования углеводорода, включающий стадию контактирования реагентов, включающих углеводород, источник хлора и источник кислорода, с каталитической композицией для оксихлорирования, включающей каталитически эффективное количество катализатора оксихлорирования и инертный разбавитель, в условиях способа, с получением хлорированного углеводорода, в котором способ проводится при T - оптимальной рабочей температуре способа, которая является, по меньшей мере, примерно на 1°С более высокой, чем T - оптимальная рабочая температура способа, использующего тот же реактор, те же реагенты, количество загрузки реактора, нормы производительности и катализатор оксихлорирования, но без инертного разбавителя.